(57)【要約】【課題】低コストにて製造でき、且つ画質に優れた熱転写受像シート及び熱転写受像シートの製造方法を提供する。【解決手段】  熱転写受像シートが、基材の一方の面上に、ポリオレフィン樹脂層、多孔質フィルム層、下引き層及び染料受容層をこの順で有してなり、前記基材と前記多孔質フィルム層とが、前記ポリオレフィン樹脂層を介して押出サンドイッチラミネーションにて貼り合わされており、前記多孔質フィルム層の前記ポリオレフィン樹脂層に対向する面の反対側の面の算術平均粗さ（ＳＲａ）を０．８μｍ以下とし、且つ前記染料受容層表面の波長５５０ｎｍにおける５°反射率を１％以上８％以下とする。【選択図】図１
2016182683.tif 000002
【特許請求の範囲】
【請求項１】
基材の一方の面上に、ポリオレフィン樹脂層、多孔質フィルム層、下引き層及び染料受容層をこの順で有してなる熱転写受像シートであって、
前記基材と前記多孔質フィルム層とが、前記ポリオレフィン樹脂層を介して押出サンドイッチラミネーションにて貼り合わされており、
前記多孔質フィルム層の前記下引き層に対向する面の算術平均粗さ（ＳＲａ）は０．８μｍ以下であり、且つ前記染料受容層の表面の波長５５０ｎｍにおける５°反射率は１％以上８％以下である
熱転写受像シート。
【請求項２】
基材の一方の面上に、ポリオレフィン樹脂層、多孔質フィルム層、下引き層及び染料受容層をこの順で有してなる熱転写受像シートの製造方法であって、
前記基材と前記多孔質フィルム層とを、前記ポリオレフィン樹脂層を介した押出サンドイッチラミネーションにて貼り合わせる貼り合わせ工程と、
前記下引き層を形成する下引き層形成工程と、
前記染料受容層を形成する染料受容層形成工程と
を備え、
前記多孔質フィルム層の前記下引き層に対向する面の算術平均粗さ（ＳＲａ）が０．８μｍ以下であり、前記染料受容層の表面の波長５５０ｎｍにおける５°反射率が１％以上８％以下となるように、前記ポリオレフィン樹脂層、前記多孔質フィルム層、前記下引き層及び前記染料受容層を形成する
熱転写受像シートの製造方法。
【請求項３】
前記貼り合わせ工程において、前記押出サンドイッチラミネーション時に用いる冷却ロールの表面の算術平均粗さ（Ｒａ）を０．８μｍ以下とする
請求項２に記載の熱転写受像シートの製造方法。
【請求項４】
前記貼り合わせ工程において、前記ポリオレフィン樹脂層の厚さを均一且つ１０μｍ以上６０μｍ以下とする
請求項２又は３に記載の熱転写受像シートの製造方法。
【請求項５】
前記貼り合わせ工程において、前記押出サンドイッチラミネーション時におけるニップ圧を４ｋｇ重／ｃｍ２以上５０ｋｇ重／ｃｍ２以下に調整する
請求項２から４のいずれか一項に記載の熱転写受像シートの製造方法。
【発明の詳細な説明】
【技術分野】
【０００１】
本発明は、熱転写方式のプリンタに使用される熱転写受像シート及び熱転写受像シートの製造方法に関する。
【背景技術】
【０００２】
一般に、熱転写記録媒体は、熱転写方式のプリンタにおいてインクリボンとして使用され、サーマルリボンとも呼ばれる。この熱転写記録媒体は、一般的に、基材の一方の面に熱転写層、その基材の他方の面に耐熱滑性層（バックコート層）を設けた構成となっている。ここで熱転写層は、インクの層であって、プリンタのサーマルヘッドに発生する熱によって、インクが昇華（昇華転写方式）あるいは溶融（溶融転写方式）して、熱転写受像シート側に転写されるものである。
【０００３】
現在、熱転写方式の中でも昇華転写方式は、プリンタの高機能化に伴い各種画像を簡便にフルカラーに形成できるため、デジタルカメラのセルフプリント、身分証明書などのカード類、アミューズメント用出力物等、広く利用されている。そういった用途の多様化と共に、熱転写記録媒体の小型化、転写の高速化、低コスト化、また得られる印画物への耐久性を求める声も大きくなっている。このため、近年では基材シートの一方の面に、印画物への耐久性を付与する保護層等を重ならないように設けた複数の熱転写層を備える熱転写記録媒体が普及してきている。
【０００４】
また、用途の多様化と普及拡大に伴い、より低コストの熱転写記録媒体や、高画質の熱転写記録媒体が求められるようになってきた。このような要求に対して以下の特許文献１のように、水系の塗工液を塗工乾燥して形成した受容層と中空粒子を含む断熱層とを備える感熱転写受像シートが提案されている。
また、以下の特許文献２では、ベースフィルムと、その表面に備えられた画像受容層とを有し、ベースフィルムの少なくとも画像受容層と接する面が所定の濡れ張力を有するようにした感熱転写記録体が提案されている。
【先行技術文献】
【特許文献】
【０００５】
【特許文献１】特許第４７８９７９２号公報
【特許文献２】特許第３６４２８３２号公報
【発明の概要】
【発明が解決しようとする課題】
【０００６】
しかしながら、特許文献１に提案されている熱転写受容シートは、水系の塗工液を塗工乾燥して受容層を形成することによる低コスト化できるものの、本発明者らが特許文献１の感熱転写受像シートを用いて印画を行ったところ、中空粒子の影響で、画質が十分に良好ではないことがわかった。
また、特許文献２に提案されている感熱転写記録体を用いて印画を行ったところ、表面光沢改善層が原因と考えられる表面のゆず肌状の凹凸が確認された。
【０００７】
これまで、画質に優れた印画物を得ることができる熱転写受像シートや、低コストにて製造できる熱転写受像シートがそれぞれ報告されている。しかしながら、低コストで製造できる、画質に優れた熱転写受像シートは見出されていない状況である。
本発明は、このような点に着目してなされたもので、低コストにて製造でき、且つ画質に優れた熱転写受像シート及び熱転写受像シートを提供することを目的としている。
【課題を解決するための手段】
【０００８】
本発明の一態様に係る熱転写受像シートは、基材の一方の面上に、ポリオレフィン樹脂層、多孔質フィルム層、下引き層及び染料受容層をこの順で有してなる熱転写受像シートであって、前記基材と前記多孔質フィルム層とが前記ポリオレフィン樹脂層を介して押出サンドイッチラミネーションにて貼り合わされており、前記多孔質フィルム層の前記下引き層に対向する面の算術平均粗さ（ＳＲａ）は０．８μｍ以下であり、且つ前記染料受容層表面の波長５５０ｎｍにおける５°反射率は１％以上８％以下であることを特徴とする。
【０００９】
本発明の一態様に係る熱転写受像シートの製造方法は、基材の一方の面上に、ポリオレフィン樹脂層、多孔質フィルム層、下引き層及び染料受容層をこの順で有してなる熱転写受像シートの製造方法であって、前記基材と前記多孔質フィルム層とを、前記ポリオレフィン樹脂層を介した押出サンドイッチラミネーションにて貼り合わせる貼り合わせ工程と、前記下引き層を形成する下引き層形成工程と、前記染料受容層を形成する染料受容層形成工程とを備え、前記下引き層に対向する面の算術平均粗さ（ＳＲａ）が０．８μｍ以下であり、前記染料受容層表面の波長５５０ｎｍにおける５°反射率が１％以上８％以下となるように、前記ポリオレフィン樹脂層、前記多孔質フィルム層、前記下引き層及び前記染料受容層を形成することを特徴とする。
【発明の効果】
【００１０】
本発明の態様によれば、低コストにて製造でき、画質に優れた熱転写受像シート及び熱転写受像シートを得ることが可能となる。
【図面の簡単な説明】
【００１１】
【図１】本発明の一実施形態に係る熱転写受像シートを模式的に示す断面図である。
【図２】本発明の一実施形態に係る熱転写受像シート１の製造工程を示す製造工程断面図である。
【発明を実施するための形態】
【００１２】
１．熱転写受像シートの構成
以下、本発明の一実施形態に係る熱転写受像シートについて詳細に説明する。
図１は、本発明の一実施形態に係る熱転写受像シート１を模式的に示す断面図である。本発明の一実施形態に係る熱転写受像シート１は、少なくとも、基材２、ポリオレフィン樹脂層３、多孔質フィルム層４、下引き層５及び染料受容層６を備えている。本発明の一実施形態に係る熱転写受像シート１は、例えば、基材２の一方の面に、ポリオレフィン樹脂層３、多孔質フィルム層４、下引き層５及び染料受容層６をこの順に積層された状態で備えている。
【００１３】
基材２は、従来公知の基材を用いることができる。基材２としては、例えば、ポリエチレンテレフタレートやポリエチレンナフタレート等のポリエステル、ポリプロピレンやポリエチレン等のポリオレフィン、ポリ塩化ビニル、ポリカーボネート、ポリビニルアルコール、ポリスチレン、ポリアミド等の合成樹脂のフィルムや、上質紙、中質紙、コート紙、アート紙、樹脂ラミネート紙等の紙類等を単独で使用可能であり、又は各フィルム及び紙類が組み合わされた複合体を使用してもよい。
【００１４】
基材２の厚さは、印画物としてのコシ、強度や耐熱性等を考慮し、２５μｍ以上２５０μｍ以下とすることが好ましく、５０μｍ以上２００μｍ以下とすることがより好ましい。基材２の厚さが２５μｍ以上である場合、基材２の強度や耐熱性が向上し、熱収縮等に起因するしわができにくい。さらに、印画物として必要なコシも得られる。また、基材２の厚さが２５０μｍ以下である場合、得られる熱転写受像シート１が厚くなりすぎないため、熱転写方式のプリンタでの熱転写受像シート１の搬送時に不具合が生じにくくなる。
【００１５】
ポリオレフィン樹脂層３は、従来公知の材料で形成される。ポリオレフィン樹脂層３は、基材２と多孔質フィルム層４とを押出サンドイッチラミネーションにて貼り合せるための接着層である。ポリオレフィン樹脂層３は、例えば、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、ポリプロピレン、エチレン−アクリル酸共重合体、エチレン−アクリル酸メチル共重合体、エチレン−メタクリル酸共重合体、エチレン−メタクリル酸メチル共重合体、エチレン−酢酸ビニル共重合体、エチレン−マレイン酸共重合体、エチレン−無水マレイン酸共重合体、エチレン−フマル酸共重合体等のポリオレフィン樹脂が好ましく用いられる。この中でも特に、ポリエチレンやポリプロピレンがより好ましい。これらのポリオレフィン樹脂は、２種以上を混合して用いることも可能である。
【００１６】
また、ポリオレフィン樹脂に対して、必要に応じて密着性向上樹脂、有機微粒子、無機微粒子、有機−無機微粒子、酸化防止剤、蛍光増白剤、紫外線吸収剤、帯電防止剤、光安定剤、熱安定剤等を混合して用いても良い。
ポリオレフィン樹脂層３の厚さは、８μｍ以上８０μｍ以下とすることが好ましく、１０μｍ以上６０μｍ以下とすることがより好ましい。熱転写受像シート１は、例えば、基材２と多孔質フィルム層４とを、押出サンドイッチラミネーションによりポリオレフィン樹脂層３を介して貼り合わせて形成する。このため、ポリオレフィン樹脂層３の厚さが８μｍ以上である場合、基材２の強度や耐熱性が向上するとともに、多孔質フィルム層４を貼り合わせた後の多孔質フィルム層４の下引き層５に対向する面の算術平均粗さ（ＳＲａ）が小さくなる。このため、より画質に優れた熱転写受像シート１を得ることができる。また、ポリオレフィン樹脂層３の厚さが８０μｍ以下である場合、ポリオレフィン材料の使用量を少なくすることができるため、低コストで熱転写受像シート１を製造することができる。
【００１７】
多孔質フィルム層４において、多孔質フィルム層４の下引き層に対向する面の算術平均粗さ（ＳＲａ）は０．８μｍ以下に調整される。理由は後述する。
多孔質フィルム層４は、従来公知の材料で形成される。多孔質フィルム層４は、例えば、発泡ポリプロピレンフィルムや発泡ポリエチレンテレフタレートフィルム等の発泡フィルムなどを用いたもの、さらに発泡フィルムの片面又は両面にスキン層を設けた複合フィルムを用いた多孔質フィルムを挙げることができる。この中でも特に、発泡フィルムの片面又は両面にスキン層を設けた複合フィルムを用いることが好ましい。
【００１８】
多孔質フィルム層４の厚さは、１０μｍ以上８０μｍ以下とすることが好ましく、２０μｍ以上６０μｍ以下とすることがより好ましい。
なお、基材２、ポリオレフィン樹脂層３及び多孔質フィルム層４には、接着性向上のため、必要に応じて従来公知の各種処理を施しても良い。例えば、基材２にはコロナ処理、ポリオレフィン樹脂層３にはオゾン処理、多孔質フィルム層４には易接着処理を施すことで、接着性を向上させることができる。
【００１９】
下引き層５は、従来公知の材料で形成される。下引き層５は、少なくともバインダ樹脂と白色顔料を含有する。
下引き層５に用いられるバインダ樹脂としては、例えばポリ塩化ビニル樹脂、ポリ酢酸ビニル樹脂、塩化ビニル−酢酸ビニル共重合体樹脂、ポリビニルアセタール樹脂、ポリビニルブチラール樹脂、ポリビニルアルコール樹脂、エポキシ樹脂、エチレン−酢酸ビニル共重合体樹脂、ポリウレタン系樹脂、アクリル系樹脂、ポリエステル系樹脂、セルロース系樹脂、ポリカーボネート系樹脂、ポリスチレン系樹脂、ポリアミド系樹脂、ポリオレフィン系樹脂等が挙げられる。
【００２０】
下引き層５に用いられる白色顔料としては、酸化チタン、炭酸カルシウム、酸化亜鉛、タルク、カオリン等の公知の無機顔料が使用でき、この中でも特に、酸化チタンがより好ましい。
また、下引き層５には、下引き層５に含まれる白色顔料による隠蔽性、下引き層５と多孔質フィルム層４との密着性、および下引き層５と染料受容層６との密着性を損なわない範囲で、イソシアネート化合物等の架橋剤、蛍光増白剤、シランカップリング剤、分散剤、粘度調整剤、安定化剤等の公知の添加剤を使用することができる。
【００２１】
下引き層５の厚さは、０．１μｍ以上６μｍ以下とすることが好ましく、０．２μｍ以上５μｍ以下とすることがより好ましい。下引き層５の厚さが０．１μｍ以上であると、膜厚調整が容易となり、厚みにばらつきが生じにくくなる。このため、熱転写受像シート１を用いて印画した場合の印画濃度にばらつきが発生しにくくなる。また、下引き層５の厚さが０．１μｍ以上である場合、下引き層５と、多孔質フィルム層４及び／又は染料受容層６との密着性が向上する。一方、下引き層５の厚さが６μｍ以下であると、印画時に印画濃度が飽和しにくくなる。このため、コスト面の観点から６μｍ以下であることが好ましい。さらに、下引き層５の厚さを上述の範囲とすることで、染料受容層６表面の波長５５０ｎｍにおける５°反射率を好適に調整することができる。
【００２２】
染料受容層６において、染料受容層６の表面の波長５５０ｎｍにおける５°反射率は１％以上８％以下に調整される。理由は後述する。
染料受容層６は、従来公知の材料で形成される。染料受容層６は、少なくともバインダ樹脂と離型剤を含有する。
染料受容層６に用いられるバインダ樹脂としては、例えばポリビニルブチラール、ポリビニルアセトアセタール、ポリエチレンテレフタレートやポリエチレンナフタレート等のポリエステル、ポリ塩化ビニル、ポリ酢酸ビニル、塩化ビニル−酢酸ビニル共重合体、ポリエチレン、エチレン−酢酸ビニル共重合体、塩化ビニル−アクリル共重合体、スチレン−アクリル共重合体、ポリブタジエン、ポリプロピレンやポリエチレン等のポリオレフィン、ポリウレタン、ポリアミド、ポリスチレン、ポリカプロラクトン、エポキシ樹脂、ケトン樹脂、あるいはこれらの変性樹脂等を挙げることができるが、特に塩化ビニル−酢酸ビニル共重合体を用いることが好ましい。
【００２３】
染料受容層６に用いられる離型剤としては、例えばシリコーン系、フッ素系、リン酸エステル系といった各種オイルや、界面活性剤や、金属酸化物、シリカ等の各種フィラー、ワックス類等が使用できる。これらは単独、あるいは２種以上を混合しても良い。中でも、シリコーンオイルを使用することが好ましい。
染料受容層６の厚さは、０．１μｍ以上１０μｍ以下とすることが好ましく、０．２μｍ以上８μｍ以下とすることがより好ましい。また、染料受容層６は、必要に応じて架橋剤や酸化防止剤、蛍光染料や、公知の添加剤を含有しても良い。
【００２４】
また、熱転写受像シート１には、必要に応じて、基材２のポリオレフィン樹脂層３に対向する対向面とは逆側の面に、背面押出樹脂層、背面フィルム層、背面層、文字や図柄等を付与する印刷を設けても良い。背面押出樹脂層、背面フィルム層、背面層、文字や図柄等を付与する印刷の各層の積層順等は、適宜選択される。また、背面押出樹脂層、背面フィルム層、背面層、文字や図柄等を付与する印刷の材料は、従来公知の材料を用いることができる。
【００２５】
上述したように、本実施形態の一態様に係る熱転写受像シート１では、多孔質フィルム層４を貼り合わせた後、多孔質フィルム層４の下引き層に対向する面の算術平均粗さ（ＳＲａ）を０．８μｍ以下に調整し、且つ下引き層５と前記染料受容層６を形成後の、染料受容層６の表面の波長５５０ｎｍにおける５°反射率は１％以上８％以下の範囲に調整する。これにより、画質に優れた熱転写受像シート１を得ることができる。
【００２６】
［多孔質フィルム層４表面の算術平均粗さ（ＳＲａ）］
以下、曲面の算術平均粗さ（ＳＲａ）及び二次元の輪郭曲線の算術平均粗さ（Ｒａ）について説明する。
曲面の算術平均粗さ（ＳＲａ）とは、ＪＩＳ  Ｂ  ０６０１にて記載されている、二次元の輪郭曲線の算術平均粗さ（Ｒａ）を、三次元に拡張したものである。粗さ曲面の中心面上に直交座標軸Ｘ，Ｙ軸を置き、中心面に直交する軸をＺ軸とした時、表面形状の曲面をｆ（ｘ，ｙ）、ＬｘをＸ軸方向の測定長、ＬｙをＹ軸方向の測定長とすると、算術平均粗さ（ＳＲａ）は以下の式（Ｉ）にて表される。
【００２７】
【数１】
2016182683.tif 000003
【００２８】
多孔質フィルム層４の下引き層に対向する面の算術平均粗さ（ＳＲａ）は、０．８μｍ以下に調整される。多孔質フィルム層４の下引き層５対向面の算術平均粗さ（ＳＲａ）を０．８μｍより大きくした場合、熱転写受像シート１を染料受容層６側から見た際に凹凸が目立ち、ゆず肌状に見える。このため、画質に優れた熱転写受像シート１を得ることができない。
【００２９】
多孔質フィルム層４の表面の算術平均粗さ（ＳＲａ）を０．８μｍ以下に調整する方法としては、押出サンドイッチラミネーション時に用いる冷却ロールの表面における算術平均粗さ（Ｒａ）が１．０μｍ以下、好ましくは０．８μｍ以下であること、ポリオレフィン樹脂層３を均一に押出すことにより、前記ポリオレフィン樹脂層３の厚さを均一且つ８μｍ以上、好ましくは１０μｍ以上とすること、ニップ圧を３ｋｇ重／ｃｍ２以上５０ｋｇ重／ｃｍ２以下、好ましくは４ｋｇ重／ｃｍ２以上５０ｋｇ重／ｃｍ２以下に調整することが挙げられる。
【００３０】
なお、多孔質フィルム層４の表面の算術平均粗さ（ＳＲａ）は、一般的に用いられる接触式表面粗さ計により計測することができる。
従来の熱転写受像シートでは、多孔質フィルム層等の貼り合わせに、ドライラミネート法が用いられてきた。しかしながら、ドライラミネート法では、ラミネート後も反応を促進し、完了させるためのエージング工程が必要であるため、製造コストを押し上げる要因となっていた。また、ドライラミネート時における接着層の膜厚を５μｍ未満とすると、基材の凹凸を埋めることができず、画質の悪化につながり、逆に接着層の膜厚を５μｍ以上とすると、画質は優れるものの、残留溶剤やコストの問題が発生していた。
そこで、本発明者らは、基材２と多孔質フィルム層４とを、ポリオレフィン樹脂層３を介した押出サンドイッチラミネーションにて貼り合わせることで、上述のような問題を解決できることを見出した。
【００３１】
［染料受容層表面の５°反射率］
以下、染料受容層６表面の波長５５０ｎｍにおける５°反射率について説明する。
反射率の測定に関しては、ＪＩＳ  Ｋ５６０２に記載されている方法に基づき測定を行う。なお、測定条件を波長５５０ｎｍにおける５°反射率と選定した理由としては、国際照明委員会（ＣＩＥ；Commission internationale de l'eclairage）によって定められている、人が最も明るく感じる分光可視効率が最も高い波長領域（５５５ｎｍ）付近であり、かつ表面のざらつきが見やすい低入射角度で測定することが好ましいと考えたためである。なお、染料受容層６表面の反射を測定するその他の方法として、光沢度が挙げられる。一部の測定条件において反射率と光沢度とは相関性はあるようであるが、本測定条件における反射率と光沢度の相関性に関しては明らかになっていない。２００７年度の新潟県工業技術研究報告書によると、分光光度計の反射率から算出された光沢度と光沢度計により測定された光沢度では絶対値に差が生じていることが報告されている。
【００３２】
染料受容層６の表面の波長５５０ｎｍにおける５°反射率は１％以上８％以下の範囲に調整される。染料受容層６の表面の波長５５０ｎｍにおける５°反射率が１％より小さい場合、下引き層５に含有する白色顔料による凹凸が目立ち、画質に優れた熱転写受像シートを得ることができない。また、染料受容層６の表面の波長５５０ｎｍにおける５°反射率が８％より大きい場合、白色顔料による隠蔽性能が不足するため、基材２の地合いが目立ち、画質に優れた熱転写受像シートを得ることができない。
【００３３】
すなわち、上述の範囲に染料受容層６表面の波長５５０ｎｍにおける５°反射率を調整する理由としては、表面が一定以上の平滑性を保ちつつ、白色顔料による隠蔽性を高めるためである。白色顔料による隠蔽性を高めることで、基材２の地合いを目立たなくすることができる。
下引き層５と染料受容層６を形成後の、染料受容層６表面の波長５５０ｎｍにおける５°反射率を１％以上８％以下に調整する方法としては、下引き層５に含有するバインダ樹脂と白色顔料の比率や膜厚を調整する方法がある。
【００３４】
例えば膜厚が２μｍの場合、下引き層５におけるバインダ樹脂と白色顔料との混合量は、バインダ樹脂に対する白色顔料の比（質量比）が０．５以上２．０以下であることが好ましい。バインダ樹脂の混合量が多すぎる場合、熱転写受像シート１の染料受容層６表面の波長５５０ｎｍにおける５°反射率が低くなりすぎるためである。また、白色顔料の混合量が多すぎる場合、熱転写受像シート１の染料受容層６表面の波長５５０ｎｍにおける５°反射率が高くなりすぎるためである。
２．熱転写受像シートの製造方法
以下、図２（ａ）から図２（ｄ）を参照して、熱転写受像シート１の製造方法について説明する。図２（ａ）から図２（ｄ）は、本発明の一実施形態に係る熱転写受像シート１の製造工程を示す製造工程断面図である。
【００３５】
本発明の一実施形態に係る熱転写受像シート１の製造方法は、基材２の一方の面上に、ポリオレフィン樹脂層３、多孔質フィルム層４、下引き層５、染料受容層６をこの順で有してなる熱転写受像シート１の製造方法であって、基材２と多孔質フィルム層４とを、ポリオレフィン樹脂層３を介した押出サンドイッチラミネーションにて貼り合わせる貼り合わせ工程と、下引き層５を形成する下引き層形成工程と、染料受容層６を形成する染料受容層形成工程とを備え、多孔質フィルム層４の下引き層５に対向する面の算術平均粗さ（ＳＲａ）が０．８μｍ以下であり、染料受容層６の表面の波長５５０ｎｍにおける５°反射率が１％以上８％以下となるように、ポリオレフィン樹脂層３、多孔質フィルム層４、下引き層５及び染料受容層６を形成する。これにより、低コスト且つ画質に優れた熱転写受像シートを製造することができる。
【００３６】
［貼り合わせ工程］
図２（ａ）に示すように、基材２と多孔質フィルム層４とが、ポリオレフィン樹脂層３を介して貼り合わされる。基材２と多孔質フィルム層４とは、ポリオレフィン樹脂層３を介した押出サンドイッチラミネーションにて貼り合わされる。具体的には、溶融したポリオレフィン樹脂がフィルム状に押出されるとともに、溶融したポリオレフィン樹脂を介して多孔質フィルム層４が供給され、冷却ロールにて冷却されることにより、ポリオレフィン樹脂が固化してポリオレフィン樹脂層３が形成される。
【００３７】
冷却ロールとしては、鏡面ロール又はセミマットロール等が用いられる。冷却ロールの多孔質フィルム層４と対向する表面の算術平均粗さ（Ｒａ）は１．０μｍ以下であることが好ましく、０．８μｍ以下であることがより好ましい。また、押出サンドイッチラミネーション時におけるニップ圧を３ｋｇ重／ｃｍ２以上５０ｋｇ重／ｃｍ２以下、好ましくは４ｋｇ重／ｃｍ２以上５０ｋｇ重／ｃｍ２以下に調整する。さらに、貼り合せ工程において、固化後のポリオレフィン樹脂層３の厚さを均一且つ８μｍ以上８０μｍ以下、好ましくは１０μｍ以上６０μｍ以下に調整する。これにより、多孔質フィルム層４の下引き層５に対向する面の算術平均粗さ（ＳＲａ）を０．８μｍ以下とすることができる。
【００３８】
［下引き層形成工程］
図２（ｂ）に示すように下引き層形成工程において、バインダ樹脂、白色顔料を含む下引き層塗布液５ａを作製し、多孔質フィルム層４の表面に下引き層塗布液５ａを塗布・乾燥する。これにより、図２（ｃ）に示すように下引き層５が形成される。
【００３９】
［染料受容層形成工程］
図２（ｃ）に示すように染料受容層形成工程において、バインダ樹脂、離型剤を含む染色受容層塗布液６ａを作製し、下引き層５上に染色受容層塗布液６ａを塗布・乾燥する。これにより、図２（ｄ）に示すように染料受容層６が形成される。なお、染色受容層塗布液６ａは、多孔質フィルム層４上に塗工された乾燥前の下引き層塗布液５ａ上に塗布してもよい。
【００４０】
このとき、下引き層塗布液及び染色受容層塗布液には、一般の塗被紙製造において使用される濡れ剤、分散剤、増粘剤、消泡剤、着色剤、帯電防止剤、防腐剤等の各種補助剤が適宜添加される。また、下引き層塗付液及び染色受容層塗布液は、バーコート、ブレードコート、エアナイフコート、グラビアコート、ロールコート、ダイコート等の公知のウェットコーティング法によって、多孔質フィルム層４、下引き層５又は多孔質フィルム層４上に塗工された乾燥前の下引き層塗布液の表面にそれぞれ塗布される。
【００４１】
また、下引き層塗布液及び染色受容層塗布液の塗布時には、下引き層塗布液及び染色受容層塗布液を各層毎、あるいは２層以上を同時に塗工、乾燥してもよい。
以上により、基材２の一方の面上に、ポリオレフィン樹脂層３、多孔質フィルム層４、下引き層５及び染料受容層６をこの順で有してなる熱転写受像シート１が形成される。
【実施例１】
【００４２】
上述した熱転写受像シートについて、具体的な実施例及び比較例を用いて説明する。
以下に、各実施例及び各比較例に用いた材料を示す。なお、文中で「部」とあるのは、特に断りのない限り質量基準である。また、本発明は以下の実施例に限定されるものではない。
（実施例１）
基材として、両面にコロナ処理を施した厚さ約１４９μｍの上質紙（しらおい  坪量１２７．９ｇ／ｍ２  日本製紙製）からなる紙基材を使用し、紙基材の一方の面に溶融押し出し法により、厚さ３０μｍの背面押出樹脂層を形成した。背面押出樹脂層の形成には、低密度ポリエチレン樹脂（ＬＣ６００Ａ  日本ポリエチレン製）を用いた。
【００４３】
次に、紙基材の背面押出樹脂層形成面とは反対側の面と、厚さ３０μｍの発泡ポリプロピレンフィルム（エコネージュＮＷ−２  三井化学東セロ株式会社製）の一方の面とを、溶融した低密度ポリエチレン樹脂（ＬＣ６００Ａ  日本ポリエチレン株式会社製）を用いた押出サンドイッチラミネーションにて貼り合わせた。このとき、低密度ポリエチレンの塗布厚さ（すなわち、ポリオレフィン樹脂層の厚さ）が８μｍとなるように調整した。また、押出サンドイッチラミネーション時に用いる冷却ロールには、表面の算術平均粗さ（Ｒａ）が０．２μｍの鏡面ロールを用いた。また、冷却ロール周面におけるニップ圧を３ｋｇ重／ｃｍ２とした。
紙基材に発泡ポリプロピレンフィルムを貼り合わせた後、発泡ポリプロピレンフィルムの紙基材側とは反対側の表面の算術平均粗さ（ＳＲａ）を以下の装置・条件にて測定したところ、０．８μｍであった。
【００４４】
＜表面粗さ評価方法＞
接触式表面粗さ計（Ｗｙｋｏ  ＮＴ３３００  Ｂｒｕｋｅｒ社製）
測定範囲    １ｍｍ×１ｍｍ
測定ピッチ  Ｘ方向０．１μｍ、Ｙ方向２０μｍ
発泡ポリプロピレンフィルムの紙基材側とは反対側の表面に、以下の下引き層塗布液−１を、乾燥後の厚みが２μｍとなるように塗布、乾燥することで、下引き層を形成した。更に、下引き層の表面に、以下の染料受容層塗布液を、乾燥後の厚みが３μｍとなるように塗布、乾燥することで、染料受容層を形成し、実施例１の熱転写受像シートを得た。
【００４５】
＜下引き層塗布液−１＞
ポリオレフィン樹脂                                      ７．５部
（ユニストールＰ５０１  三井化学株式会社製）
酸化チタン                                              ７．５部
（ＲＤＯ  ＳＡＣＨＴＬＥＢＥＮ社製）
メチルエチルケトン（ＭＥＫ）                          ４２．５部
トルエン                                              ４２．５部
【００４６】
＜染料受容層塗布液＞
塩化ビニル−酢酸ビニル共重合体                        １９．５部
（ソルバインＣ、日信化学工業株式会社製）
アミノ変性シリコーン                                    ０．５部
（ＫＦ−３９３、信越化学工業株式会社製）
メチルエチルケトン                                    ４０．０部
トルエン                                              ４０．０部
【００４７】
（実施例２）
押出サンドイッチラミネーション時に低密度ポリエチレンの厚さ（ポリオレフィン樹脂層の厚さ）が１５μｍとなるように調整した。また、冷却ロールとして表面の算術平均粗さ（Ｒａ）が１．０μｍの鏡面ロールを用い、ニップ圧を３ｋｇ重／ｃｍ２とした。これ以外は、実施例１と同様にして、実施例２の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、０．８μｍであった。
【００４８】
（実施例３）
押出サンドイッチラミネーション時に低密度ポリエチレンの厚さ（ポリオレフィン樹脂層の厚さ）が８μｍとなるように調整した。また、冷却ロールとして表面の算術平均粗さ（Ｒａ）が１．０μｍの鏡面ロールを用い、ニップ圧を１５ｋｇ重／ｃｍ２とした。これ以外は、実施例１と同様にして、実施例３の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、０．８μｍであった。
【００４９】
（実施例４）
押出サンドイッチラミネーション時に低密度ポリエチレンの厚さ（ポリオレフィン樹脂層の厚さ）が１５μｍとなるように調整した。また、冷却ロールとして表面の算術平均粗さ（Ｒａ）が０．２μｍの鏡面ロールを用い、ニップ圧を３ｋｇ重／ｃｍ２とした。これ以外は、実施例１と同様にして、実施例４の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、０．４μｍであった。
【００５０】
（実施例５）
押出サンドイッチラミネーション時に低密度ポリエチレンの厚さ（ポリオレフィン樹脂層の厚さ）が８μｍとなるように調整した。また、冷却ロールとして表面の算術平均粗さ（Ｒａ）が０．２μｍの鏡面ロールを用い、ニップ圧を１５ｋｇ重／ｃｍ２とした。これ以外は、実施例１と同様にして、実施例５の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、０．４μｍであった。
【００５１】
（実施例６）
押出サンドイッチラミネーション時に低密度ポリエチレンの厚さ（ポリオレフィン樹脂層の厚さ）が１５μｍとなるように調整した。また、冷却ロールとして表面の算術平均粗さ（Ｒａ）が１．０μｍの鏡面ロールを用い、ニップ圧を１５ｋｇ重／ｃｍ２とした。これ以外は、実施例１と同様にして、実施例６の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、０．４μｍであった。
【００５２】
（実施例７）
下引き層を以下の組成の下引き層塗布液−２を用いて形成した以外は、実施例１と同様にして、実施例７の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、０．８μｍであった。
【００５３】
＜下引き層塗布液−２＞
ポリオレフィン樹脂                                        ５．０部
（ユニストールＰ５０１  三井化学株式会社製）
酸化チタン                                            １０．０部
（ＲＤＯ  ＳＡＣＨＴＬＥＢＥＮ社製）
ＭＥＫ                                                ４２．５部
トルエン                                              ４２．５部
【００５４】
（実施例８）
下引き層を以下の組成の下引き層塗布液−３を用いて形成した以外は、実施例１と同様にして、実施例８の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、０．８μｍであった。
【００５５】
＜下引き層塗布液−３＞
ポリオレフィン樹脂                                      １０．０部
（ユニストールＰ５０１  三井化学株式会社製）
酸化チタン                                              ５．０部
（ＲＤＯ  ＳＡＣＨＴＬＥＢＥＮ社製）
ＭＥＫ                                                ４２．５部
トルエン                                              ４２．５部
【００５６】
（比較例１）
押出サンドイッチラミネーション時の冷却ロールとして表面の算術平均粗さ（Ｒａ）が１．４μｍのセミマットロールを用いた以外は実施例１と同様にして、比較例１の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、１．２μｍであった。
【００５７】
（比較例２）
下引き層を以下の組成の下引き層塗布液−４を用いて形成した以外は、実施例１と同様にして、比較例２の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、０．８μｍであった。
【００５８】
＜下引き層塗布液−４＞
ポリオレフィン樹脂                                        ３．０部
（ユニストールＰ５０１  三井化学株式会社製）
酸化チタン                                            １２．０部
（ＲＤＯ  ＳＡＣＨＴＬＥＢＥＮ社製）
ＭＥＫ                                                ４２．５部
トルエン                                              ４２．５部
【００５９】
（比較例３）
下引き層を以下の組成の下引き層塗布液−５を用いて形成した以外は、実施例１と同様にして、比較例３の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、０．８μｍであった。
【００６０】
＜下引き層塗布液−５＞
ポリオレフィン樹脂                                      １２．０部
（ユニストールＰ５０１  三井化学株式会社製）
酸化チタン                                              ３．０部
（ＲＤＯ  ＳＡＣＨＴＬＥＢＥＮ社製）
ＭＥＫ                                                ４２．５部
トルエン                                              ４２．５部
【００６１】
（比較例４）
押出サンドイッチラミネーション時の冷却ロールとして表面の算術平均粗さ（Ｒａ）が１．４μｍのセミマットロールを用いた以外は、比較例２と同様にして比較例４の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、１．２μｍであった。
【００６２】
（比較例５）
押出サンドイッチラミネーション時の冷却ロールとして表面の算術平均粗さ（Ｒａ）が１．４μｍのセミマットロールを用いた以外は、比較例３と同様にして比較例５の熱転写受像シートを得た。紙基材に発泡ポリプロピレンフィルムを貼り合わせた後、発泡ポリプロピレンフィルムの紙基材側とは反対側の表面の算術平均粗さ（ＳＲａ）を実施例１と同様の装置・条件にて測定したところ、１．２μｍであった。
【００６３】
（比較例６）
紙基材の背面押出樹脂層形成面とは反対側の面と、厚さ３０μｍの発泡ポリプロピレンフィルム（エコネージュＮＷ−２  三井化学東セロ製）の一方の面とを、以下の組成のドライラミネート用接着剤層塗布液にて貼り合わせた。このとき、接着剤層の乾燥後の厚さが４μｍとなるように調整した。これ以外は実施例１と同様にして、下引き層及び染料受容層を形成した後、反応を促進し完了させるためのエージング工程を経て、比較例６の熱転写受像シートを得た。紙基材に発泡ポリプロピレンフィルムを貼り合わせた後、発泡ポリプロピレンフィルムの接着剤層側とは反対側の表面の算術平均粗さ（ＳＲａ）を実施例１と同様の装置・条件にて測定したところ、１．５μｍであった。
【００６４】
＜ドライラミネート用接着剤層塗布液＞
ポリエステル系樹脂                                    ４５．０部
（タケラックＡ６０６  武田薬品工業株式会社製）
イソシアネート系硬化剤                                  ５．０部
（タケネートＡ１２  武田薬品工業株式会社製）
酢酸エチル                                            ５０．０部
【００６５】
（比較例７）
接着剤層の乾燥後の厚さを１５μｍとなるように調整した以外は、比較例６と同様にして、比較例７の熱転写受像シートを得た。紙基材に発泡ポリプロピレンフィルムを貼り合わせた後、発泡ポリプロピレンフィルムの接着剤層側とは反対側の表面の算術平均粗さ（ＳＲａ）を実施例１と同様の装置・条件にて測定したところ、０．８μｍであった。
【００６６】
［熱転写記録媒体の作製］
基材として、厚さ４．５μｍの片面易接着処理付きポリエチレンテレフタレートフィルムを使用した。この基材の非易接着処理面に、以下の組成の耐熱滑性層塗布液を、乾燥後の塗布量が１．０ｇ／ｍ２となるように塗布、乾燥して耐熱滑性層付き基材を得た。次に、耐熱滑性層付き基材の易接着処理面に、以下の組成の熱転写層塗布液を、乾燥後の塗布量が１．０ｇ／ｍ２となるように塗布、乾燥して熱転写層を形成し、熱転写記録媒体を得た。
【００６７】
＜耐熱滑性層塗布液＞
シリコーン系アクリルグラフトポリマー                  ５０．０部
（東亞合成株式会社ＵＳ−３５０）
メチルエチルケトン                                    ５０．０部
＜熱転写層塗布液＞
Ｃ．Ｉ．ソルベントブルー３６                            ２．５部
Ｃ．Ｉ．ソルベントブルー６３                            ２．５部
ポリビニルアセタール樹脂                                ５．０部
トルエン                                              ４５．０部
メチルエチルケトン                                    ４５．０部
以下、実施例１〜８及び比較例１〜７の熱転写受像シートのそれぞれを評価する。
【００６８】
［反射率評価］
実施例１〜８、比較例１〜７の熱転写受像シートの、染料受容層表面の波長５５０ｎｍにおける５°反射率を、以下の装置・条件にて測定した。
分光光度計：Ｕ−４１００（日立ハイテクノロジーズ社製）
波長：５５０ｎｍ
角度：５°
【００６９】
［印画評価］
熱転写記録媒体を使用し、解像度が３００×３００ＤＰＩの、評価用サーマルプリンタにて実施例１〜８、比較例１〜７の熱転写受像シートに対して風景画の印画を行い、画質の評価を行った。
画質は、以下の基準で評価した。
◎：熱転写受像シート表面に凹凸がなく、画質に非常に優れている
○：熱転写受像シート表面に凹凸がなく、画質
に優れている
×：熱転写受像シート表面の凹凸が少し目立ち、画像にムラが発生し、実用上問題がある
××：熱転写受像シート表面の凹凸がかなり目立ち、画像にムラが多数発生し、実用上問題がある
【００７０】
［コスト判断基準］
実施例１〜８、比較例１〜７の熱転写受像シートの製造コストは、以下の基準で評価した。
○：材料費及び製造コストの観点において、従来より低コストで製造することができる
×：材料費及び製造コストの観点において、従来より低コストで製造することができない
【００７１】
【表１】
2016182683.tif 000004
【００７２】
表１に示す結果から分かるように、実施例１〜８の熱転写受像シートは、基材と多孔質フィルム層とを、ポリオレフィン樹脂層を介した押出サンドイッチラミネーションにて貼り合わされており、多孔質フィルム層の下引き層に対向する面の算術平均粗さ（ＳＲａ）を０．８μｍ以下に調整し、且つ染料受容層表面の波長５５０ｎｍにおける５°反射率を１％以上８％以下の範囲に調整することで、低コスト且つ画質に優れた熱転写受像シートを作製することができ、本発明による効果が確認できた。
【００７３】
中でも、実施例４〜６の熱転写受像シートは、押出サンドイッチラミネーション時の冷却ロール表面の算術平均粗さ（Ｒａ）、ポリオレフィン樹脂層の厚さ、ニップ圧の条件を２つ以上満たしている。これにより、実施例４〜６の熱転写受像シートは、多孔質フィルム層を貼り合わせた後の多孔質フィルム層の下引き層に対向する面の算術平均粗さ（ＳＲａ）が実施例１〜３、７〜８と比較して更に小さくなる。したがって、実施例４〜６の熱転写受像シートは、より低コスト且つ画質に非常に優れた熱転写受像シートを作製でき、本発明による効果が確認できた。
【００７４】
これに対して比較例１の熱転写受像シートは、発泡ポリプロピレンフィルムの下引き層と対向する面の算術平均粗さ（ＳＲａ）が１．２μｍとなり、優れた画質とはならなかった。
比較例２，３の熱転写受像シートは、染料受容層表面の波長５５０ｎｍにおける５°反射率が１％以上８％以下の範囲外であり、優れた画質とはならなかった。
比較例４，５の熱転写受像シートは、発泡ポリプロピレンフィルムの下引き層と対向する面の算術平均粗さ（ＳＲａ）が１．２μｍとなり、かつ染料受容層表面の波長５５０ｎｍにおける５°反射率が１％以上８％以下の範囲外であったため、画像にムラが多数発生する結果となった。
【００７５】
比較例６の熱転写受像シートは、紙基材と発泡ポリプロピレンフィルムとを、ドライラミネート用接着剤にて貼り合わせて形成したものである。このとき、接着剤層の乾燥後の厚さを４μｍとしている。この場合、発泡ポリプロピレンフィルムの下引き層と対向する面の算術平均粗さ（ＳＲａ）が１．５μｍとなり、画質に優れた熱転写受像シートを得ることができなかった。また、下引き層及び染料受容層を形成後に、反応を促進し完了させるためのエージング工程を設けたため、製造コストを押し上げる結果となり、低コストで製造することができなかった。
【００７６】
比較例７の熱転写受像シートは、比較例６と同様にドライラミネート用接着剤にて貼り合わせ形成したものであり、接着剤層の乾燥後の厚さを比較例６の接着剤層よりも厚い１５μｍとしている。このため、発泡ポリプロピレンフィルムの下引き層と対向する面の算術平均粗さ（ＳＲａ）が０．８μｍとなり、画質に優れた熱転写受像シートを得ることができた。しかしながら、比較例６と同様にエージング工程を設けたことと、接着剤層の厚さを大きくしたために低コストで製造することができないばかりか、残留溶剤が多量に残り、ブロッキングや異臭がする結果となってしまった。
【００７７】
以上から、基材の一方の面上に、ポリオレフィン樹脂層、多孔質フィルム層、下引き層及び染料受容層をこの順で有してなる熱転写受像シートであって、基材と多孔質フィルム層とが、ポリオレフィン樹脂層を介して押出サンドイッチラミネーションにて貼り合わされており、多孔質フィルム層の下引き層に対向する面の算術平均粗さ（ＳＲａ）が０．８μｍ以下であり、且つ前記染料受容層表面の波長５５０ｎｍにおける５°反射率は１％以上８％以下である熱転写受像シートは、低コストにて製造でき、画質に優れることが分かった。
【００７８】
また、このような熱転写受像シートは、基材と多孔質フィルム層とを、ポリオレフィン樹脂層を介した押出サンドイッチラミネーションにて貼り合わせる貼り合わせ工程と、下引き層を形成する下引き層形成工程と、染料受容層を形成する染料受容層形成工程とを備えている。そして、貼り合わせ工程において、押出サンドイッチラミネーション時に用いる冷却ロールの表面の算術平均粗さ（Ｒａ）を１．０μｍ以下、好ましくは０．８μｍ以下とするか、ポリオレフィン樹脂層の厚さを均一且つ８μｍ以上８０μｍ以下、好ましくは１０μｍ以上６０μｍ以下に調整するか、又は押出サンドイッチラミネーション時におけるニップ圧を３ｋｇ重／ｃｍ２以上５０ｋｇ重／ｃｍ２以下、好ましくは４ｋｇ重／ｃｍ２以上５０ｋｇ重／ｃｍ２以下に調整することにより得ることができる。
【産業上の利用可能性】
【００７９】
本発明に基づき得られる熱転写受像シートは、昇華転写方式のプリンタに使用することができ、プリンタの高速・高機能化と併せて、各種画像を簡便にフルカラーで形成できる。このため、デジタルカメラのセルフプリント、身分証明書などのカード類、アミューズメント用出力物等に広く利用できる。
【符号の説明】
【００８０】
１  熱転写受像シート
２  基材
３  ポリオレフィン樹脂層
４  多孔質フィルム層
５  下引き層
６  染料受容層
【図１】
2016182683.tif 000005
【図２】
2016182683.tif 000006